Brevet FR2295137A1 — publié le 19760716

L'invention se rapporte à un procédé pour le traitement de feuillard de largeurs et d 'épaisseurs diverses, qui est fabriqué à partir de bandes relativement larges, galvanisées et laminées au laminoir Sendzimir, en faisant des refendages longitudinaux, enroulé en couronnes, et ensuite gazonné pour obtenir des profilés ou similaires. Pour des raisons de technique de-fabrication et de prix, l'industrie qui travaille les tôles s'approvisionne pour la fabrication de pièces profilées ou matricés, en feuillard obtenu par refendage, galvanisé à chaud et laminé au laminoir Sendzimir, sous forme de couronnes, qui sont produites à partir de bandes galvanisées relativement larges, en refendant et en enroulant. Si le feuillard galvanisé , livré sous forme de couronnes, est maintenant travaillé pour obtenir des profilés, tels que profilés de butée et de raccordement, des bras de levier, des glissières, des hufssereo de portes et portails, etc... Ces pièces quittent alors l'usine de fabrication avec des arêtes de petits côtés non galvanisées, car ce sont bien ces arêtes de coupe, qui se sont produites au moment où l'on a partagé une bande galvanisée relativement large en bandes séparées. Si ces profilés ou similaires sont exposés un temps assez long aux intempéries, les arêtes de coupe rouillent, ce qui donne lieu à des réclamations. Bien que cet inconvénient soit connu depuis des années des professionnels, on s'en accommode, car l'application de peinture sur ces bords de coupe des profilés ou similaires qui ont été fabriqués, demande du temps, et entrante des frais supplémentaires. Le problème qui est à la base de l'invention, est donc de faire en sorte que le feuillard galvanisé que l'on obtient après refendage et qui est enroulé en couronnes soit pro tégé avant même qu'il soit façonné ou travaillé de telle sorte que soit évité le traitement des bords de coupe, fait après coup, en vue d'éviter la rouille. Pour résoudre ce problème, il est proposé, suivant l'invention de revêtir les couronnes de largeurs diverses, sur les deux faces latérales d'une couche protectrice, avant le façonnage en profilés ou similaires. Le problème posé est ainsi résolu. Comme couche protectrice il peut être appliqué une couche de peinture sur les facés latérales de couronnes, ou une couche de zinc suivant le procédé, connu en tant que tel, de projection à chaud où à la flamme. REVENDICATIONS 10/ Procédé pour le traitement de feuillard fabriqué à partir de bandes relativement larges, galvanisées, laminées au laminoir Sendzimir, refendues longitudinalement, enroulé en couronnes et ensuite formé pour obtenir des profilés, c a r a c t é r i s é par le fait que les couronnes de largeurs diverses sont revêtues sur chacune de leurs deux faces latérales, d'une couche protectrice. 20/ Procédé suivant la revendication I, c a r a c t é r i s é par le fait que l'on applique une couche de peinture sur les faces latérales des couronnes.^ 30/ Procédé suivant la revendication I, c a r a c t é r i s é par le fait que l'on applique une couche de zinc suivant le procédé de projection à chaud ou à la flamme.